(57)【要約】  第一外側樹脂層と、紫外線吸収剤及び可視光吸収剤を含む中間樹脂層と、第二外側樹脂層とを、この順に備える光学フィルムであって、前記紫外線吸収剤が、３２０ｎｍ以上４１０ｎｍ以下の波長域における最大の極大吸収波長を、３２０ｎｍ以上３８０ｎｍ未満の波長域に有し、前記可視光吸収剤が、３２０ｎｍ以上４１０ｎｍ以下の波長域における最大の極大吸収波長を、３８０ｎｍ以上４１０ｎｍ以下の波長域に有し、波長３００ｎｍ〜３９０ｎｍにおける前記光学フィルムの光線透過率が、１％以下である、光学フィルム。
2020045191.tif 000002
【特許請求の範囲】
【請求項１】
第一外側樹脂層と、紫外線吸収剤及び可視光吸収剤を含む中間樹脂層と、第二外側樹脂層とを、この順に備える光学フィルムであって、
前記紫外線吸収剤が、３２０ｎｍ以上４１０ｎｍ以下の波長域における最大の極大吸収波長を、３２０ｎｍ以上３８０ｎｍ未満の波長域に有し、
前記可視光吸収剤が、３２０ｎｍ以上４１０ｎｍ以下の波長域における最大の極大吸収波長を、３８０ｎｍ以上４１０ｎｍ以下の波長域に有し、
波長３００ｎｍ〜３９０ｎｍにおける前記光学フィルムの光線透過率が、１％以下である、光学フィルム。
【請求項２】
前記中間樹脂層が、前記可視光吸収剤を含む第一中間樹脂層と、前記紫外線吸収剤を含む第二中間樹脂層と、を備える、請求項１に記載の光学フィルム。
【請求項３】
前記第一外側樹脂層、前記中間樹脂層、及び、前記第二外側樹脂層が、脂環式構造を含有する重合体を含む、請求項１又は２に記載の光学フィルム。
【請求項４】
偏光子と、
請求項１〜３のいずれか一項に記載の光学フィルムと、を備える、偏光板。
【請求項５】
光学フィルムと、前記光学フィルムのどちらか一方の面に設けられた偏光子とを備え、
前記光学フィルムが、第一外側樹脂層と、可視光吸収剤を含む第一中間樹脂層と、紫外線吸収剤を含む第二中間樹脂層と、第二外側樹脂層と、をこの順に備え、
前記紫外線吸収剤が、３２０ｎｍ以上４１０ｎｍ以下の波長域における最大の極大吸収波長を、３２０ｎｍ以上３８０ｎｍ未満の波長域に有し、
前記可視光吸収剤が、３２０ｎｍ以上４１０ｎｍ以下の波長域における最大の極大吸収波長を、３８０ｎｍ以上４１０ｎｍ以下の波長域に有し、
波長３００ｎｍ〜３９０ｎｍにおける前記光学フィルムの光線透過率が、１％以下である、偏光板。
【請求項６】
請求項１〜３のいずれか一項に記載の光学フィルムの製造方法であって、
共押出法によって第一外側樹脂層、中間樹脂層及び第二外側樹脂層を形成することを含む、光学フィルムの製造方法。
【発明の詳細な説明】
【技術分野】
【０００１】
本発明は、光学フィルム及びその製造方法、並びに偏光板に関する。
【背景技術】
【０００２】
画像表示装置には、当該装置の構成要素を紫外線から保護するため、紫外線を遮断する能力を有する光学フィルムを設けることがある。このような光学フィルムは、一般に、紫外線吸収剤を含む樹脂で形成されている。そのため、この光学フィルムは、当該フィルムに入射した紫外線を吸収する能力を有し、その結果として、当該フィルムを透過する紫外線を弱める能力を有する（特許文献１〜４参照）。
【先行技術文献】
【特許文献】
【０００３】
【特許文献１】特開２０１７−１６８４３０号公報
【特許文献２】特開２０１７−１８７６１９号公報
【特許文献３】国際公開第２０１７／１５０７３９号
【特許文献４】特開２０１８−４７８９号公報
【発明の概要】
【発明が解決しようとする課題】
【０００４】
出願人は、特許文献４において、紫外線吸収剤を含む樹脂層と、この樹脂層の両側に設けられた外側の層とを備える３層構造の光学フィルムを提案した。この光学フィルムによれば、外側の層によって紫外線吸収剤の移動が妨げられるので、紫外線吸収剤のブリードアウトを抑制することができる。【０００５】
また、出願人は、特許文献４において、３９０ｎｍという特定の波長に吸収を有する光吸収剤を用いることを提案した。このような光吸収剤を用いると、光学フィルムが紫外線の透過を抑制する能力を効果的に高めることができる。【０００６】
特許文献４に記載された光学フィルムは、前記のように優れた性能を有するが、その長寿命化を達成する観点から、更に耐光性を改良することが求められている。【０００７】
本発明は、前記の課題に鑑みて創案されたもので、紫外線の透過の抑制及びブリードアウトの抑制ができ、且つ、優れた耐光性を有する光学フィルム及びその製造方法；並びに、前記の光学フィルムを備える偏光板；を提供することを目的とする。
【課題を解決するための手段】
【０００８】
本発明者は、前記の課題を解決するべく鋭意検討した。その結果、本発明者は、第一外側樹脂層と中間樹脂層と第二外側樹脂層とをこの順に備える光学フィルムにおいて、波長３００ｎｍ〜３９０ｎｍにおける光学フィルムの光線透過率が所定値以下となるように中間樹脂層に紫外線吸収剤及び可視光吸収剤を含ませることで、前記の課題を解決できることを見い出し、本発明を完成させた。
すなわち、本発明は、下記のものを含む。【０００９】
〔１〕  第一外側樹脂層と、紫外線吸収剤及び可視光吸収剤を含む中間樹脂層と、第二外側樹脂層とを、この順に備える光学フィルムであって、
前記紫外線吸収剤が、３２０ｎｍ以上４１０ｎｍ以下の波長域における最大の極大吸収波長を、３２０ｎｍ以上３８０ｎｍ未満の波長域に有し、
前記可視光吸収剤が、３２０ｎｍ以上４１０ｎｍ以下の波長域における最大の極大吸収波長を、３８０ｎｍ以上４１０ｎｍ以下の波長域に有し、
波長３００ｎｍ〜３９０ｎｍにおける前記光学フィルムの光線透過率が、１％以下である、光学フィルム。
〔２〕  前記中間樹脂層が、前記可視光吸収剤を含む第一中間樹脂層と、前記紫外線吸収剤を含む第二中間樹脂層と、を備える、〔１〕に記載の光学フィルム。
〔３〕  前記第一外側樹脂層、前記中間樹脂層、及び、前記第二外側樹脂層が、脂環式構造を含有する重合体を含む、〔１〕又は〔２〕に記載の光学フィルム。
〔４〕  偏光子と、〔１〕〜〔３〕のいずれか一項に記載の光学フィルムと、を備える、偏光板。
〔５〕  光学フィルムと、前記光学フィルムのどちらか一方の面に設けられた偏光子とを備え、
前記光学フィルムが、第一外側樹脂層と、可視光吸収剤を含む第一中間樹脂層と、紫外線吸収剤を含む第二中間樹脂層と、第二外側樹脂層と、をこの順に備え、
前記紫外線吸収剤が、３２０ｎｍ以上４１０ｎｍ以下の波長域における最大の極大吸収波長を、３２０ｎｍ以上３８０ｎｍ未満の波長域に有し、
前記可視光吸収剤が、３２０ｎｍ以上４１０ｎｍ以下の波長域における最大の極大吸収波長を、３８０ｎｍ以上４１０ｎｍ以下の波長域に有し、
波長３００ｎｍ〜３９０ｎｍにおける前記光学フィルムの光線透過率が、１％以下である、偏光板。
〔６〕  〔１〕〜〔３〕のいずれか一項に記載の光学フィルムの製造方法であって、
共押出法によって第一外側樹脂層、中間樹脂層及び第二外側樹脂層を形成することを含む、光学フィルムの製造方法。
【発明の効果】
【００１０】
本発明によれば、紫外線の透過の抑制及びブリードアウトの抑制ができ、且つ、優れた耐光性を有する光学フィルム及びその製造方法；並びに、前記の光学フィルムを備える偏光板；を提供できる。
【図面の簡単な説明】
【００１１】
【図１】図１は、本発明の一実施形態に係る光学フィルムを模式的に示す断面図である。
【図２】図２は、本発明の別の一実施形態に係る光学フィルムを模式的に示す断面図である。
【図３】図３は、本発明の一実施形態に係る偏光板を模式的に示す断面図である。
【発明を実施するための形態】
【００１２】
以下、本発明について実施形態及び例示物を示して詳細に説明する。ただし、本発明は以下に示す実施形態及び例示物に限定されるものでは無く、本発明の請求の範囲及びその均等の範囲を逸脱しない範囲において任意に変更して実施しうる。
【００１３】
以下の説明において、「偏光板」とは、別に断らない限り、剛直な部材だけでなく、例えば樹脂製のフィルムのように可撓性を有する部材も含む。
【００１４】
［１．光学フィルムの概要］
図１は、本発明の一実施形態に係る光学フィルム１００を模式的に示す断面図である。図１に示すように、光学フィルム１００は、第一外側樹脂層１１０と、中間樹脂層１２０と、第二外側樹脂層１３０とを、厚み方向においてこの順に備える。通常、第一外側樹脂層１１０と中間樹脂層１２０とは、間に他の層を介することなく直接に接しており、中間樹脂層１２０と第二外側樹脂層１３０とは、間に他の層を介することなく直接に接している。
【００１５】
中間樹脂層１２０は、紫外線吸収剤及び可視光吸収剤を組み合わせて含む。紫外線吸収剤とは、３２０ｎｍ以上４１０ｎｍ以下の波長域における最大の極大吸収波長を、３２０ｎｍ以上３８０ｎｍ未満の波長域に有する化合物をいう。また、可視光吸収剤とは、３２０ｎｍ以上４１０ｎｍ以下の波長域における最大の極大吸収波長を、３８０ｎｍ以上４１０ｎｍ以下の波長域に有する化合物をいう。ここで「最大の極大吸収波長」とは、吸収の程度が最大となる極大吸収波長という。そして、中間樹脂層１２０が紫外線吸収剤及び可視光吸収剤を組み合わせて含むことにより、波長３００ｎｍ〜３９０ｎｍにおける光学フィルムの光線透過率は、通常、１％以下である。
【００１６】
このような光学フィルム１００によれば、紫外線の透過を抑制することができる。また、中間樹脂層１２０に含まれる紫外線吸収剤及び可視光吸収剤の移動が、第一外側樹脂層１１０及び第二外側樹脂層１３０によって妨げられるので、紫外線吸収剤及び可視光吸収剤のブリードアウトを抑制できる。
【００１７】
さらに、光学フィルム１００は、耐光性に優れる。特に、３２０ｎｍ以上３８０ｎｍ未満の波長域と３８０ｎｍ以上４１０ｎｍ以下の波長域との両方に吸収を有する紫外線吸収剤だけを用いていた従来のフィルムに比べ、紫外線吸収剤及び可視光吸収剤を組み合わせて含む光学フィルム１００は、特に優れた耐光性を達成できる。
【００１８】
図２は、本発明の別の一実施形態に係る光学フィルム２００を模式的に示す断面図である。図２に示す光学フィルム２００において、図１に示した光学フィルム１００と同じ要素には、図１で用いたのと同じ符号を付して示す。図２に示すように、光学フィルム２００の中間樹脂層２２０は、複層構造を有していてもよい。例えば、図２に示すように、中間樹脂層２２０が、可視光吸収剤を含む第一中間樹脂層２２１、及び、紫外線吸収剤を含む第二中間樹脂層２２２を備えていてもよい。この場合、中間樹脂層２２０は、第一中間樹脂層２２１及び第二中間樹脂層２２２のみを備えることが好ましい。よって、第一中間樹脂層２２１及び第二中間樹脂層２２２は、間に他の層を介することなく直接に接していることが好ましい。
【００１９】
［２．第一外側樹脂層］
第一外側樹脂層は、中間樹脂層の一側に、樹脂によって形成された層である。第一外側樹脂層に含まれる樹脂は、通常、熱可塑性樹脂である。よって、第一外側樹脂層に含まれる樹脂は、通常、熱可塑性の重合体を含む。
【００２０】
重合体としては、例えば、ポリエチレン、ポリプロピレン等のポリオレフィン；ポリエチレンテレフタレート、ポリブチレンテレフタレート等のポリエステル；ポリフェニレンサルファイド等のポリアリーレンサルファイド；ポリビニルアルコール；ポリカーボネート；ポリアリレート；セルロースエステル重合体、ポリエーテルスルホン；ポリスルホン；ポリアリルサルホン；ポリ塩化ビニル；ノルボルネン系重合体等の、脂環式構造を含有する重合体；棒状液晶ポリマーなどが挙げられる。重合体は、１種類を単独で用いてもよく、２種類以上を任意の比率で組み合わせて用いてもよい。また、重合体は、単独重合体でもよく、共重合体でもよい。これらの中でも、機械特性、耐熱性、透明性、低吸湿性、寸法安定性及び軽量性に優れることから、脂環式構造を含有する重合体が好ましい。
【００２１】
脂環式構造を含有する重合体は、その重合体の構造単位が脂環式構造を含有する。脂環式構造を含有する重合体は、通常、耐湿熱性に優れる。そのため、脂環式構造を含有する重合体を用いることにより、光学フィルムの耐湿熱性を良好にできる。
【００２２】
脂環式構造を含有する重合体は、主鎖に脂環式構造を有していてもよく、側鎖に脂環式構造を有していてもよい。中でも、機械的強度及び耐熱性の観点から、主鎖に脂環式構造を含有する重合体が好ましい。
【００２３】
脂環式構造としては、例えば、飽和脂環式炭化水素（シクロアルカン）構造、不飽和脂環式炭化水素（シクロアルケン、シクロアルキン）構造などが挙げられる。中でも、機械強度及び耐熱性の観点から、シクロアルカン構造及びシクロアルケン構造が好ましく、中でもシクロアルカン構造が特に好ましい。
【００２４】
脂環式構造を構成する炭素原子数は、一つの脂環式構造あたり、好ましくは４個以上、より好ましくは５個以上であり、好ましくは３０個以下、より好ましくは２０個以下、特に好ましくは１５個以下の範囲である。脂環式構造を構成する炭素原子数がこの範囲にある場合、脂環式構造を含有する重合体を含む樹脂の機械強度、耐熱性及び成形性が高度にバランスされる。
【００２５】
脂環式構造を含有する重合体において、脂環式構造を有する構造単位の割合は、好ましくは５５重量％以上、さらに好ましくは７０重量％以上、特に好ましくは９０重量％以上である。脂環式構造を含有する重合体における脂環式構造を有する構造単位の割合がこの範囲にある場合、脂環式構造を含有する重合体を含む樹脂の透明性及び耐熱性が良好である。
【００２６】
脂環式構造を含有する重合体としては、例えば、ノルボルネン系重合体、単環の環状オレフィン系重合体、環状共役ジエン系重合体、ビニル脂環式炭化水素重合体、及びこれらの水素添加物が挙げられる。これらの中でも、透明性及び成形性が良好であるので、ノルボルネン系重合体及びこの水素添加物がより好ましい。
【００２７】
ノルボルネン系重合体及びその水素添加物の例としては、ノルボルネン構造を有する単量体の開環重合体及びその水素添加物；ノルボルネン構造を有する単量体の付加重合体及びその水素添加物が挙げられる。また、ノルボルネン構造を有する単量体の開環重合体の例としては、ノルボルネン構造を有する１種類の単量体の開環単独重合体、ノルボルネン構造を有する２種類以上の単量体の開環共重合体、並びに、ノルボルネン構造を有する単量体及びこれと共重合しうる任意の単量体との開環共重合体が挙げられる。さらに、ノルボルネン構造を有する単量体の付加重合体の例としては、ノルボルネン構造を有する１種類の単量体の付加単独重合体、ノルボルネン構造を有する２種類以上の単量体の付加共重合体、並びに、ノルボルネン構造を有する単量体及びこれと共重合しうる任意の単量体との付加共重合体が挙げられる。これらの重合体としては、例えば、特開２００２−３２１３０２号公報等に開示されている重合体が挙げられる。これらの中で、ノルボルネン構造を有する単量体の開環重合体の水素添加物は、成形性、耐熱性、低吸湿性、寸法安定性及び軽量性の観点から、特に好適である。
【００２８】
ノルボルネン系重合体及びこれらの水素添加物の好適な具体例としては、日本ゼオン社製「ゼオノア」；ＪＳＲ社製「アートン」；ＴＯＰＡＳ  ＡＤＶＡＮＣＥＤ  ＰＯＬＹＭＥＲＳ社製「ＴＯＰＡＳ」などが挙げられる。
【００２９】
重合体の重量平均分子量（Ｍｗ）は、好ましくは１０，０００以上、より好ましくは１５，０００以上、特に好ましくは２０，０００以上であり、好ましくは１００，０００以下、より好ましくは８０，０００以下、特に好ましくは５０，０００以下である。重量平均分子量がこのような範囲にある場合、この重合体を含む層の機械的強度および成型加工性が高度にバランスされる。
【００３０】
重合体の分子量分布（Ｍｗ／Ｍｎ）は、好ましくは１．２以上、より好ましくは１．５以上、特に好ましくは１．８以上であり、好ましくは３．５以下、より好ましくは３．０以下、特に好ましくは２．７以下である。ここで、Ｍｎは、数平均分子量を表す。分子量分布が前記範囲の下限値以上である場合、重合体の生産性を高め、製造コストを抑制できる。また、上限値以下である場合、低分子成分の量が小さくなるので、高温曝露時の緩和を抑制して、その重合体を含む層の安定性を高めることができる。
【００３１】
前記の重量平均分子量（Ｍｗ）及び数平均分子量（Ｍｎ）は、溶媒としてシクロヘキサンを用いたゲル・パーミエーション・クロマトグラフィーにより、ポリイソプレンまたはポリスチレン換算の重量平均分子量として測定しうる。前記のゲル・パーミエーション・クロマトグラフィーでは、試料がシクロヘキサンに溶解しない場合には、溶媒としてトルエンを用いてもよい。
【００３２】
重合体のガラス転移温度は、好ましくは１００℃以上、より好ましくは１１０℃以上、特に好ましくは１２０℃以上であり、好ましくは１７０℃以下、より好ましくは１５０℃以下、特に好ましくは１４０℃以下である。重合体のガラス転移温度が、前記範囲の下限値以上である場合に、高温環境下における光学フィルムの耐久性を高めることができ、前記範囲の上限値以下である場合に、光学フィルムの延伸処理を容易に行える。
【００３３】
重合体の屈折率は、好ましくは１．４５以上、より好ましくは１．４８以上、特に好ましくは１．５０以上であり、好ましくは１．６０以下、より好ましくは１．５８以下、特に好ましくは１．５４以下である。重合体の屈折率が前記の範囲に収まることにより、光学フィルムを偏光子保護フィルムとして用いた場合に、光学フィルムと偏光子との屈折率差を小さくすることが容易になり、偏光板の透過率を高くすることができる。
【００３４】
重合体の飽和吸水率は、好ましくは０．０３重量％以下、さらに好ましくは０．０２重量％以下、特に好ましくは０．０１重量％以下である。飽和吸水率が前記範囲である場合、この重合体を含む層のレターデーション等の光学特性の経時変化を小さくすることができる。また、光学フィルムを偏光子保護フィルムとして用いた場合に、偏光板及び画像表示装置の劣化を抑制でき、長期的に画像表示装置の表示を安定で良好に保つことができる。
【００３５】
飽和吸水率は、試料を一定温度の水中に一定時間浸漬して増加した重量を、浸漬前の試験片の重量に対する百分率で表した値である。通常は、２３℃の水中に２４時間、浸漬して測定される。重合体の飽和吸水率は、例えば、重合体中の極性基の量を減少させることにより、前記の範囲に調節することができる。よって、飽和吸水率をより低くする観点から、樹脂に含まれる重合体は、極性基を有さないことが好ましい。
【００３６】
第一外側樹脂層に含まれる樹脂における重合体の量は、好ましくは９０．０重量％〜１００重量％、より好ましくは９５．０重量％〜１００重量％である。重合体の量が前記範囲にある場合、光学フィルムの耐湿熱性及び機械的強度を効果的に高めることができる。
【００３７】
第一外側樹脂層に含まれる樹脂は、上述した重合体に組み合わせて、更に任意の成分を含みうる。任意の成分としては、例えば、可塑剤；蛍光増白剤；分散剤；熱安定剤；光安定剤；帯電防止剤；酸化防止剤；界面活性剤等の配合剤が挙げられる。これらは、１種類を単独で用いてもよく、２種類以上を任意の比率で組み合わせて用いてもよい。ただし、第一外側樹脂層は、紫外線吸収剤及び可視光吸収剤を含まないことが望ましい。
【００３８】
第一外側樹脂層の厚みは、好ましくは１μｍ以上、より好ましくは２μｍ以上、特に好ましくは３μｍ以上であり、好ましくは１０μｍ以下、より好ましくは７μｍ以下、特に好ましくは５μｍ以下である。第一外側樹脂層の厚みが、前記範囲の下限値以上である場合、中間樹脂層に含まれる紫外線吸収剤及び可視光吸収剤のブリードアウトを効果的に抑制できる。また、第一外側樹脂層の厚みが、前記範囲の上限値以下である場合、中間樹脂層が相対的に厚くなるので、紫外線の透過を抑制する光学フィルムの能力を高め易い。
【００３９】
［３．中間樹脂層］
中間樹脂層は、紫外線吸収剤及び可視光吸収剤を含む樹脂で形成された層である。中間樹脂層に含まれる樹脂は、通常、熱可塑性樹脂である。よって、中間樹脂層に含まれる樹脂は、通常、熱可塑性の重合体、紫外線吸収剤及び可視光吸収剤を含む。
【００４０】
中間樹脂層に含まれる重合体としては、第一外側樹脂層に含まれる重合体として説明した範囲から選択される任意の重合体を用いうる。これにより、第一外側樹脂層に含まれる重合体の説明で記載したのと同様の利点を、中間樹脂層でも得ることができる。中でも、中間樹脂層に含まれる重合体としては、第一外側樹脂層に含まれる重合体と同一の重合体を用いることが好ましい。これにより、中間樹脂層と第一外側樹脂層との接着強度を高めたり、中間樹脂層と第一外側樹脂層との界面での光の反射を抑制したりし易い。
【００４１】
中間樹脂層に含まれる樹脂における重合体の量は、好ましくは８０重量％以上、より好ましくは８２重量％以上、特に好ましくは８４重量％以上であり、好ましくは９０重量％以下、より好ましくは８８重量％以下、特に好ましくは８６重量％以下である。重合体の量が前記範囲に収まる場合、光学フィルムの耐湿熱性を効果的に向上させることができる。よって、光学フィルムを偏光子保護フィルムとして用いた場合に、偏光板の加湿条件下での耐久性を高めることができる。
【００４２】
紫外線吸収剤は、３２０ｎｍ以上３８０ｎｍ未満の波長域に、１以上の極大吸収波長を有する。そして、３２０ｎｍ以上３８０ｎｍ未満の波長域にある紫外線吸収剤の最大の極大吸収波長は、３２０ｎｍ以上４１０ｎｍ以下の波長域における最大の極大吸収波長である。このような要件を満たす紫外線吸収剤は、３２０ｎｍ以上３８０ｎｍ未満の波長の紫外線を効果的に吸収できる能力を有する。
【００４３】
紫外線吸収剤は、４１０ｎｍより大きい波長域において吸収が小さいことが好ましい。具体的には、波長４３０ｎｍ〜７００ｎｍの範囲で測定される光学フィルムの全光線透過率を後述する所定の高い範囲に設定できる程度に、４１０ｎｍより大きい波長域における紫外線吸収剤の吸収が小さいことが好ましい。これにより、光学フィルムを偏光子保護フィルム等の光学部材として機能させることができる。
【００４４】
通常、紫外線吸収剤としては、有機化合物を用いる。以下、有機化合物としての紫外線吸収剤を「有機紫外線吸収剤」ということがある。有機紫外線吸収剤を用いることにより、通常は、光学フィルムの可視波長における光線透過率を高めたり、光学フィルムのヘイズを小さくしたりできる。
【００４５】
有機紫外線吸収剤としては、例えば、トリアジン系紫外線吸収剤、ベンゾフェノン系紫外線吸収剤、ベンゾトリアゾール系紫外線吸収剤、アクリロニトリル系紫外線吸収剤、サリシレート系紫外線吸収剤、シアノアクリレート系紫外線吸収剤、ナフタルイミド系紫外線吸収剤、フタロシアニン系紫外線吸収剤等が挙げられる。中でも、本発明の所望の効果を顕著に得る観点から、ベンゾトリアゾール系紫外線吸収剤及びトリアジン系紫外線吸収剤が好ましい。
【００４６】
ベンゾトリアゾール系紫外線吸収剤としては、例えば、２，２’−メチレンビス［４−（１，１，３，３−テトラメチルブチル）−６−（２Ｈ−ベンゾトリアゾール−２−イル）フェノール］、２−（３，５−ジ−ｔｅｒｔ−ブチル−２−ヒドロキシフェニル）−５−クロロベンゾトリアゾール、２−（２Ｈ−ベンゾトリアゾール−２−イル）−ｐ−クレゾール、２−（２Ｈ−ベンゾトリアゾール−２−イル）−４，６−ビス（１−メチル−１−フェニルエチル）フェノール、２−ベンゾトリアゾール−２−イル−４，６−ジ−ｔｅｒｔ−ブチルフェノール、２−［５−クロロ（２Ｈ）−ベンゾトリアゾール−２−イル］−４−メチル−６−（ｔｅｒｔ−ブチル）フェノール、２−（２Ｈ−ベンゾトリアゾール−２−イル）−４，６−ジ−ｔｅｒｔ−ブチルフェノール、２−（２Ｈ−ベンゾトリアゾール−２−イル）−４−（１，１，３，３−テトラメチルブチル）フェノール、２−（２Ｈ−ベンゾトリアゾール−２−イル）−４−メチル−６−（３，４，５，６−テトラヒドロフタルイミジルメチル）フェノール、メチル３−（３−（２Ｈ−ベンゾトリアゾール−２−イル）−５−ｔｅｒｔ−ブチル−４−ヒドロキシフェニル）プロピオネート／ポリエチレングリコール３００の反応生成物、２−（２Ｈ−ベンゾトリアゾール−２−イル）−６−（直鎖および側鎖ドデシル）−４−メチルフェノール等が挙げられる。このようなトリアゾール系紫外線吸収剤の市販品としては、例えば、ＡＤＥＫＡ社製「アデカスタブＬＡ−３１」（最大吸収波長３５０ｎｍ）などが挙げられる。
【００４７】
トリアジン系紫外線吸収剤としては、例えば、２−（２−ヒドロキシ−４−ヘキシルオキシフェニル）−４，６−ジフェニル−ｓ−トリアジン、２−（２−ヒドロキシ−４−プロポキシ−５−メチルフェニル）−４，６−ビス（２，４−ジメチルフェニル）−ｓ−トリアジン、２−（２−ヒドロキシ−４−ヘキシルオキシフェニル）−４，６−ジビフェニル−ｓ−トリアジン、２，４−ジフェニル−６−（２−ヒドロキシ−４−メトキシフェニル）−ｓ−トリアジン、２，４−ジフェニル−６−（２−ヒドロキシ−４−エトキシフェニル）−ｓ−トリアジン、２，４−ジフェニル−６−（２−ヒドロキシ−４−プロポキシフェニル）−ｓ−トリアジン、２，４−ジフェニル−６−（２−ヒドロキシ−４−ブトキシフェニル）−ｓ−トリアジン、２，４−ビス（２−ヒドロキシ−４−オクトキシフェニル）−６−（２，４−ジメチルフェニル）−ｓ−トリアジン、２，４，６−トリス（２−ヒドロキシ−４−ヘキシルオキシ−３−メチルフェニル）−ｓ−トリアジン、２，４，６−トリス（２−ヒドロキシ−４−オクトキシフェニル）−ｓ−トリアジン、２−（４−イソオクチルオキシカルボニルエトキシフェニル）−４，６−ジフェニル−ｓ−トリアジン、２−（４，６−ジフェニル−ｓ−トリアジン−２−イル）−５−（２−（２−エチルヘキサノイルオキシ）エトキシ）フェノール等が挙げられる。このようなトリアジン系紫外線吸収剤の市販品としては、例えばＡＤＥＫＡ社製「アデカスタブＬＡ−Ｆ７０」（最大吸収波長３５７ｎｍ）などが挙げられる。
【００４８】
紫外線吸収剤は、１種類を単独で用いてもよく、２種類以上を任意の比率で組み合わせて用いてもよい。
【００４９】
中間樹脂層に含まれる樹脂における紫外線吸収剤の量は、波長３００ｎｍ〜３９０ｎｍにおける光学フィルムの光線透過率を所望の範囲に収められる範囲で、任意に設定しうる。具体的には、中間樹脂層に含まれる樹脂における紫外線吸収剤の量は、好ましくは１重量％以上、より好ましくは２重量％以上、特に好ましくは３重量％以上であり、好ましくは１０重量％以下、より好ましくは７重量％以下、特に好ましくは５重量％以下である。紫外線吸収剤の量が、前記範囲の下限値以上である場合、光学フィルムによって波長３００ｎｍ〜３９０ｎｍの紫外線の透過を効果的に抑制できる。また、紫外線吸収剤の量が、前記範囲の上限値以下である場合、光学フィルムの可視波長における光線透過率を高くし易い。また、光学フィルムの製造時に、紫外線吸収剤による樹脂のゲル化を抑制できるので、光学フィルムでのフィッシュアイの発生を抑制し易い。ここで、フィッシュアイとは、光学フィルムの内部に生じうる異物のことをいう。
【００５０】
可視光吸収剤は、３８０ｎｍ以上４１０ｎｍ以下の波長域に、１以上の極大吸収波長を有する。そして、３２０ｎｍ以上４１０ｎｍ以下の波長域における可視光吸収剤の最大の極大吸収波長は、３８０ｎｍ以上４１０ｎｍ以下の波長域における最大の極大吸収波長である。このような要件を満たす可視光吸収剤は、３８０ｎｍ以上４１０ｎｍ以下の波長の可視光線を効果的に吸収できる能力を有する。
【００５１】
可視光吸収剤は、４１０ｎｍより大きい波長域において吸収が小さいことが好ましい。具体的には、波長４３０ｎｍ〜７００ｎｍの範囲で測定される光学フィルムの全光線透過率を後述する所定の高い範囲に設定できる程度に、４１０ｎｍより大きい波長域における可視光吸収剤の吸収が小さいことが好ましい。これにより、光学フィルムを偏光子保護フィルム等の光学部材として機能させることができる。
【００５２】
通常、可視光吸収剤としては、有機化合物を用いる。以下、有機化合物としての可視光吸収剤を「有機可視光吸収剤」ということがある。有機可視光吸収剤を用いることにより、通常は、光学フィルムの可視波長における光線透過率を高めたり、光学フィルムのヘイズを小さくしたりできる。
【００５３】
可視光吸収剤としては、例えば、アゾメチン系可視光吸収剤、インドール系可視光吸収剤、けい皮酸系可視光吸収剤、ピリミジン系可視光吸収剤、ポルフィリン系可視光吸収剤等を挙げることができる。中でも、本発明の所望の効果を顕著に得る観点から、インドール系可視光吸収剤が好ましい。
【００５４】
インドール系可視光吸収剤としては、例えば、特許第２８４６０９１号公報に記載の材料を例示することができる。このようなインドール系可視光吸収剤の市販品としては、例えば、オリエント化学社製「ＢＯＮＡＳＯＲＢ  ＵＡ−３９１１」（最大吸収波長３９２ｎｍ）、「ＢＯＮＡＳＯＲＢ  ＵＡ−３９１２」（最大吸収波長３８６ｎｍ）などが挙げられる。
【００５５】
可視光吸収剤は、１種類を単独で用いてもよく、２種類以上を任意の比率で組み合わせて用いてもよい。
【００５６】
中間樹脂層に含まれる樹脂における可視光吸収剤の量は、波長３００ｎｍ〜３９０ｎｍにおける光学フィルムの光線透過率を所望の範囲に収められる範囲で、任意に設定しうる。具体的には、中間樹脂層に含まれる樹脂における可視光吸収剤の量は、好ましくは１重量％以上、より好ましくは２重量％以上、特に好ましくは３重量％以上であり、好ましくは１０重量％以下、より好ましくは７重量％以下、特に好ましくは５重量％以下である。可視光吸収剤の量が、前記範囲の下限値以上である場合、波長３８０ｎｍ未満の一般的な紫外線だけでなく、波長３８０ｎｍ以上の光も、光学フィルムによって透過を抑制できる。よって、波長３００ｎｍ〜３９０ｎｍの紫外線の透過を効果的に抑制できる。また、可視光吸収剤の量が、前記範囲の上限値以下である場合、光学フィルムの可視波長における光線透過率を高くし易い。また、光学フィルムの製造時に、可視光吸収剤による樹脂のゲル化を抑制できるので、光学フィルムでのフィッシュアイの発生を抑制し易い。
【００５７】
中間樹脂層に含まれる樹脂において、紫外線吸収剤及び可視光吸収剤の合計量は、波長３００ｎｍ〜３９０ｎｍにおける光学フィルムの光線透過率を所望の範囲に収められる範囲で、任意に設定しうる。具体的には、中間樹脂層に含まれる樹脂における紫外線吸収剤及び可視光吸収剤の合計量は、好ましくは２重量％以上、より好ましくは４重量％以上、特に好ましくは６重量％以上であり、好ましくは２０重量％以下、より好ましくは１４重量％以下、特に好ましくは１０重量％以下である。紫外線吸収剤及び可視光吸収剤の合計量が、前記範囲の下限値以上である場合、波長３００ｎｍ〜３９０ｎｍの紫外線の透過を効果的に抑制できる。また、紫外線吸収剤及び可視光吸収剤の合計量が、前記範囲の上限値以下である場合、光学フィルムの可視波長における光線透過率を高くし易い。また、光学フィルムの製造時に、樹脂のゲル化を抑制できるので、光学フィルムでのフィッシュアイの発生を抑制し易い。
【００５８】
ここで、紫外線吸収剤を含み可視光吸収剤を含まない中間樹脂層を備えた従来の光学フィルムと、上述した紫外線吸収剤及び可視光吸収剤を含む中間樹脂層を備えた本実施形態に係る光学フィルムとを比べる。従来の光学フィルムと同等の紫外線遮断能力を達成するために本実施形態に係る光学フィルムに求められる紫外線吸収剤及び可視光吸収剤の合計量は、従来の光学フィルムに含まれる紫外線吸収剤の量に比べて、小さい傾向がある。よって、上述した実施形態に係る光学フィルムは、紫外線吸収剤及び可視光吸収剤の量を少なくできる点でも、優れる。
【００５９】
中間樹脂層に含まれる樹脂において、紫外線吸収剤の量と可視光吸収剤の量との比は、波長３００ｎｍ〜３９０ｎｍにおける光学フィルムの光線透過率を所望の範囲に収められる範囲で、任意に設定しうる。具体的には、紫外線吸収剤の量１００重量部に対する可視光吸収剤の量は、好ましくは１０重量部以上、より好ましくは２０重量部以上、特に好ましくは３０重量部以上であり、好ましくは１００重量部以下、より好ましくは８０重量部以下、特に好ましくは６０重量部以下である。可視光吸収剤の量が前記範囲の下限値以上である場合、波長３００ｎｍ〜３９０ｎｍの紫外線の透過を効果的に抑制できる。また、可視光吸収剤の量が前記範囲の上限値以下である場合、光学フィルムの着色を抑制できる。
【００６０】
中間樹脂層に含まれる樹脂は、重合体、紫外線吸収剤及び可視光吸収剤に組み合わせて、更に任意の成分を含みうる。任意の成分としては、例えば、第一外側樹脂層に含まれる樹脂が含みうる任意の成分として挙げたのと同様の成分が挙げられる。これらは、１種類を単独で用いてもよく、２種類以上を任意の比率で組み合わせて用いてもよい。
【００６１】
中間樹脂層は、１層のみを含む単層構造の層であってもよい。中間樹脂層が単層構造を有する場合、光学フィルムが含む層の数を少なくできるので、光学フィルムの製造を簡単にできる。
また、中間樹脂層は、２層以上の層を含む複層構造の層であってもよい。例えば、中間樹脂層は、可視光吸収剤を含む第一中間樹脂層と、紫外線吸収剤を含む第二中間樹脂層と、を備える複層構造の層であってもよい。この場合、光学フィルムは、第一外側樹脂層、第一中間樹脂層、第二中間樹脂層及び第二外側樹脂層を、厚み方向においてこの順に備えていてもよく、また、第一外側樹脂層、第二中間樹脂層、第一中間樹脂層及び第二外側樹脂層を、厚み方向においてこの順に備えていてもよい。可視光吸収剤を含む第一中間樹脂層と紫外線吸収剤を含む第二中間樹脂層とを分けた場合、光の通過順をコントロールして、光学フィルムの耐光性を更に向上させることが可能である。
【００６２】
中間樹脂層の厚みは、好ましくは５μｍ以上、より好ましくは７μｍ以上、特に好ましくは１０μｍ以上であり、好ましくは４０μｍ以下、より好ましくは３０μｍ以下、特に好ましくは２０μｍ以下である。中間樹脂層の厚みが、前記範囲の下限値以上である場合、紫外線の透過を抑制する光学フィルムの能力を高め易い。また、中間樹脂層の厚みが、前記範囲の上限値以下である場合、光学フィルムの薄型化を達成できる。
【００６３】
特に、中間樹脂層が可視光吸収剤を含む第一中間樹脂層と、紫外線吸収剤を含む第二中間樹脂層とを備える場合、第一中間樹脂層の厚みｔ１と第二中間樹脂層の厚みｔ２との比ｔ１／ｔ２は、好ましくは０．５以上、より好ましくは０．７以上、特に好ましくは０．８以上であり、好ましくは２．０以下、より好ましくは１．５以下、特に好ましくは１．３以下である。厚み比ｔ１／ｔ２が、前記範囲にある場合、光学フィルムのカールを抑制しながら優れた耐光性を得ることができる。
【００６４】
［４．第二外側樹脂層］
第二外側樹脂層は、中間樹脂層の第一外側樹脂層とは反対側に、樹脂によって形成された層である。第二外側樹脂層に含まれる樹脂は、通常、第一外側樹脂層に含まれる樹脂として説明した樹脂の範囲から選択される任意の樹脂を用いうる。したがって、第二外側樹脂層に含まれる樹脂の含有成分及び特性は、第一外側樹脂層に含まれる樹脂の含有成分及び特性として説明した範囲から選択して適用しうる。これにより、第一外側樹脂層の説明に記載したのと同様の利点を、第二外側樹脂層でも得ることができる。
【００６５】
第二外側樹脂層に含まれる樹脂は、第一外側樹脂層に含まれる樹脂と異なる樹脂であってもよく、第一外側樹脂層に含まれる樹脂と同一の樹脂であってもよい。中でも、第一外側樹脂層に含まれる樹脂及び第二外側樹脂層に含まれる樹脂として、同一の樹脂を用いることが好ましい。同一の樹脂を用いることにより、光学フィルムの製造コストを抑制したり、光学フィルムのカールを抑制したりできる。
【００６６】
第二外側樹脂層の厚みは、第一外側樹脂層の厚みの範囲として説明した範囲から選択される任意の厚みにしうる。これにより、第一外側樹脂層の厚みの説明で記載したのと同様の利点を、第二外側樹脂層でも得ることができる。中でも、光学フィルムのカールを抑制するためには、第二外側樹脂層の厚みは、第一外側樹脂層と同一にすることが好ましい。
【００６７】
［５．任意の層］
光学フィルムは、必要に応じて、上述した第一外側樹脂層、中間樹脂層及び第二外側樹脂層に組み合わせて、任意の層を備えうる。例えば、第一外側樹脂層と中間樹脂層との間、中間樹脂層と第二外側樹脂層との間、第一外側樹脂層の中間樹脂層とは反対側、第二外側樹脂層の中間樹脂層とは反対側、などの位置に任意の樹脂層を備えていてもよい。任意の樹脂層としては、例えば、ハードコート層、低屈折率層、帯電防止層、インデックスマッチング層等が挙げられる。
ただし、光学フィルムを薄くする観点から、光学フィルムは任意の層を備えないフィルムであることが好ましい。
【００６８】
［６．光学フィルムの厚み］
光学フィルムの厚みは、通常２０μｍ以上、好ましくは２３μｍ以上、より好ましくは２５μｍ以上である。光学フィルムの厚みが、前記の下限値よりも大きいことにより、光学フィルムが紫外線を遮断する能力を高くできる。また、光学フィルムの厚みは、通常５０μｍ以下、好ましくは４５μｍ以下、より好ましくは４０μｍ以下である。光学フィルムの厚みが、前記の上限値以下であることにより、光学フィルムの軽量化及び省スペース化を実現できる。そして、このように厚みが薄くても、紫外線の透過を効果的に抑制でき、これによって紫外線による劣化を受けやすい成分（例えば、有機ＥＬ表示装置の有機材料等）を効果的に保護できることが、前記の光学フィルムの利点の一つである。
【００６９】
また、光学フィルムは、中間樹脂層の厚みを調整することにより、光学フィルムの全体としての紫外線の透過率を調整できる。このように中間樹脂層の厚みを調整する際、それに合わせて第一外側樹脂層及び第二外側樹脂層の厚みを調整すれば、光学フィルムの全体としての厚みを変化させる必要が無い。よって、上述した光学フィルムは、光学フィルムの全体の厚みを変化させないで、紫外線透過率の調整を行うことができる。
【００７０】
［７．光学フィルムの物性］
光学フィルムの波長３００ｎｍ〜３９０ｎｍにおける光線透過率は、通常１％以下、好ましくは０．９％以下、より好ましくは０．８％以下であり、理想的には０％である。このように、光学フィルムは、紫外線の透過を効果的に抑制できる。そのため、この光学フィルムを偏光子保護フィルムとして用いた場合に、偏光子の偏光度の低下を抑制したり、偏光子の着色を抑制したりできる。また、一般に、有機ＥＬ素子（有機エレクトロルミネッセンス素子）に含まれる有機成分は、長波長の紫外線によって特に劣化しやすい。しかし、前記の光学フィルムは、通常、有機ＥＬ素子に含まれる有機成分の紫外線による劣化を特に効果的に抑制できるので、有機ＥＬ表示装置の寿命を長くできる。
光学フィルムの波長３００ｎｍ〜３９０ｎｍにおける光線透過率は、例えば、紫外線吸収剤及び可視光吸収剤の種類及び量を調整したり、中間樹脂層の厚みを厚くしたりすることによって、低くできる。
【００７１】
光学フィルムは、紫外線吸収剤及び可視光吸収剤を組み合わせて含む中間樹脂層を備えるので、優れた耐光性を有する。特に、可視光吸収剤を含む第一中間樹脂層及び紫外線吸収剤を含む第二中間樹脂層を備える光学フィルムは、第二中間樹脂層及び第一中間樹脂層をこの順に通る光に対して、特に優れた耐光性を有する。このような光学フィルムの耐光性は、紫外線吸収剤及び可視光吸収剤の一方を含み他方を含まない中間樹脂層を備えた従来の光学フィルムに比べて、優れる。例えば、上述した実施形態に係る光学フィルムにＢＰ温度（ブラックパネル温度）６３℃、湿度５０％ＲＨにおいて、照射強度７２Ｗ／ｍ２の条件にてキセノンランプから光を４００時間にわたって照射する耐光試験を施した後でも、その光学フィルムの波長３９０ｎｍにおける吸光度の低下を抑制できる。具体的には、波長３９０ｎｍにおいて、耐光試験前の光学フィルムの吸光度Ａ０に対する耐光試験後の光学フィルムの吸光度Ａ１の残存率Ａ１／Ａ０×１００（％）は、好ましくは４０％以上、より好ましくは４５％以上、特に好ましくは５０％以上である。
【００７２】
光学フィルムは、紫外線吸収剤及び可視光吸収剤を含む中間樹脂層の両側に、第一外側樹脂層及び第二外側樹脂層を備える。よって、紫外線吸収剤及び可視光吸収剤の移動が、第一外側樹脂層及び第二外側樹脂層によって妨げられる。したがって、光学フィルムは、紫外線吸収剤及び可視光吸収剤のブリードアウトを抑制することができる。
【００７３】
光学フィルムは、通常、耐熱性に優れる。
【００７４】
光学フィルムは、通常、厚み精度に優れる。一般に、紫外線吸収剤及び可視光吸収剤を含む中間樹脂層は、樹脂の流動のバラツキ及び異物の発生などの要因により、局所的に厚みが相違する部分が生じうる。しかし、このような部分が中間樹脂層に生じても、その中間樹脂層の外側にある第一外側樹脂層及び第二外側樹脂層が厚みの相違を吸収して、光学フィルムの全体としては、厚み精度の低下を抑制できる。
【００７５】
光学フィルムは、光学部材としての機能を安定して発揮させる観点から、可視領域において高い光線透過率を有することが好ましい。具体的には、光学フィルムの測定波長４３０ｎｍ〜７００ｎｍにおける全光線透過率は、好ましくは７０％〜１００％、より好ましくは８０％〜１００％、特に好ましくは９０％〜１００％である。この全光線透過率は、紫外・可視分光計を用いて、波長４３０ｎｍ〜７００ｎｍの範囲で測定しうる。
【００７６】
光学フィルムは、光学フィルムを組み込んだ画像表示装置の画像鮮明性を高める観点から、ヘイズが小さいことが好ましい。光学フィルムの具体的なヘイズは、好ましくは１％以下、より好ましくは０．８％以下、特に好ましくは０．５％以下である。ヘイズは、ＪＩＳ  Ｋ７３６１−１９９７に準拠して、濁度計を用いて測定しうる。
【００７７】
光学フィルムは、面内レターデーションＲｅを実質的に有さない光学等方性のフィルムであってもよく、用途に応じた大きさの面内レターデーションＲｅを有する光学異方性のフィルムであってもよい。
【００７８】
［８．光学フィルムの製造方法］
光学フィルムの製造方法に制限は無い。光学フィルムは、例えば、各層の材料としての樹脂を層状に成形する工程を含む製造方法により、製造できる。樹脂の成形方法としては、例えば、共押出法及び共流延法などが挙げられる。これらの成形方法の中でも、共押出法は、製造効率に優れ、光学フィルム中に揮発性成分を残留させ難いので、好ましい。よって、光学フィルムは、共押出法によって第一外側樹脂層、中間樹脂層及び第二外側樹脂層を形成することを含む製造方法によって製造することが好ましい。
【００７９】
共押出法を用いた光学フィルムの製造方法は、各層の材料としての樹脂を共押し出しする工程を含む。共押出法においては、樹脂は、それぞれ溶融状態で層状に押し出され、第一外側樹脂層、中間樹脂層及び第二外側樹脂層を形成する。この際、樹脂の押出方法としては、例えば、共押出Ｔダイ法、共押出インフレーション法、共押出ラミネーション法等が挙げられる。中でも、共押出Ｔダイ法が好ましい。
【００８０】
共押出法において、押し出される樹脂の溶融温度は、好ましくはＴｇ＋８０℃以上、より好ましくはＴｇ＋１００℃以上であり、好ましくはＴｇ＋１８０℃以下、より好ましくはＴｇ＋１５０℃以下である。ここで「Ｔｇ」は、共押し出しされる樹脂に含まれる重合体のガラス転移温度のうち、最も高い温度を表す。また、前記の溶融温度は、例えば共押出Ｔダイ法においては、Ｔダイを有する押出機における樹脂の溶融温度を表す。押し出される樹脂の溶融温度が、前記範囲の下限値以上である場合、樹脂の流動性を十分に高めて成形性を良好にでき、また、上限値以下である場合、樹脂の劣化を抑制できる。
【００８１】
押出温度は、樹脂の組成に応じて適切に選択しうる。例えば、押出機内における樹脂の温度は、樹脂投入口ではＴｇ〜（Ｔｇ＋１００℃）、押出機出口では（Ｔｇ＋５０℃）〜（Ｔｇ＋１７０℃）、ダイス温度は（Ｔｇ＋５０℃）〜（Ｔｇ＋１７０℃）℃としうる。
【００８２】
さらに、ダイのダイスリップの算術平均粗さＲａは、好ましくは０μｍ〜１．０μｍ、より好ましくは０μｍ〜０．７μｍ、特に好ましくは０μｍ〜０．５μｍである。ダイスリップの算術平均粗さを前記範囲に収めることにより、光学フィルムのスジ状の欠陥を抑制することが容易となる。
【００８３】
共押出法では、通常、ダイスリップから押し出されたフィルム状の溶融樹脂を冷却ロールに密着させて冷却し、硬化させる。この際、溶融樹脂を冷却ロールに密着させる方法としては、例えば、エアナイフ方式、バキュームボックス方式、静電密着方式などが挙げられる。
【００８４】
前記のような共押出法において、各層の厚み制御を正確に行う観点では、光学フィルムに含まれる各層の樹脂のガラス転移温度の差は、小さいことが好ましい。具体的には、各層に含まれる樹脂のガラス転移温度の差の絶対値の最大値（層間最大ΔＴｇ）が、好ましくは１８℃以下、より好ましくは１５℃以下、特に好ましくは１２℃以下である。各層の樹脂のガラス転移温度の差が小さいと、押出装置内の流路の合流部（共押し出しされる樹脂が合流する流路部）における層の厚みの乱れを抑制できる。よって、厚み制御を正確に行うことができ、したがって外観に優れる光学フィルムを容易に得ることができる。
【００８５】
前記のように樹脂を層状に成形することにより光学フィルムが得られる。
また、光学フィルムの製造方法は、前述した工程に加えて、更に任意の工程を含んでいてもよい。例えば、光学フィルムの製造方法は、延伸工程を含んでいてもよい。上述したように樹脂を成形して得られた光学フィルムに延伸処理を施すことにより、この光学フィルムにレターデーション等の所望の光学特性を発現させることができる。
【００８６】
［９．偏光板］
上述した光学フィルムは、位相差フィルム、偏光子保護フィルム、偏光補償フィルム等のフィルムとして広範な用途に用いうる。中でも、光学フィルムは、偏光子保護フィルムに用いることが好ましい。偏光子保護フィルムとして光学フィルムを用いた偏光板は、偏光子及び光学フィルムを備える。
【００８７】
図３は、本発明の一実施形態に係る偏光板３００を模式的に示す断面図である。図３に示す偏光板３００において、図２に示した光学フィルム２００と同じ要素には、図２で用いたのと同じ符号を付して示す。
図３に示すように、偏光板３００は、光学フィルム２００と、光学フィルム２００のいずれか一方の面に設けられた偏光子３１０とを備える。偏光子３１０は、光学フィルム２００の面に、他の層を介さずに直接に設けられていてもよく、接着層等の任意の層を介して間接的に設けられていてもよい。このような偏光板３００は、光学フィルム２００が紫外線を遮断して偏光子３１０を保護できるので、耐光性に優れる。
【００８８】
偏光子３００は、光学フィルム２００の一側及び他側のどちら側に設けられていてもよい。よって、中間樹脂層２２０が複層構造の層である場合、光学フィルム２００は、例えば、第一外側樹脂層１１０、可視光吸収剤を含む第一中間樹脂層２２１、紫外線吸収剤を含む第二中間樹脂層２２２、及び、第二外側樹脂層１３０を、偏光子３１０側からこの順に備えていてもよい。また、光学フィルム２００は、例えば、第二外側樹脂層１３０、紫外線吸収剤を含む第二中間樹脂層２２２、可視光吸収剤を含む第一中間樹脂層２２１、及び、第一外側樹脂層１１０を、偏光子３１０側からこの順に備えていてもよい。
【００８９】
このような偏光板３００は、通常、当該偏光板３００を照らす外光が、第二外側樹脂層１３０、第二中間樹脂層２２２、第一中間樹脂層２２１及び第一外側樹脂層１１０をこの順に透過する向きで使用される。例えば、画像表示装置（図示せず。）に偏光板３００を設ける場合、この偏光板３００は、光学フィルム２００の第二外側樹脂層１３０側の面３００Ｕが視認側に向くように設置される。このような画像表示装置が外光で照らされると、外光は、第二中間樹脂層２２２に含まれる紫外線吸収剤によって紫外線を吸収されてから、第一中間樹脂層２２１に進入する。よって、第一中間樹脂層２２１に含まれる可視光吸収剤等の成分の紫外線による劣化を抑制できる。したがって、光学フィルム２００が長期間にわたって高い耐光性を発揮できるので、特に長寿命の偏光板３００を得ることができる。
【００９０】
偏光子３１０としては、振動方向が垂直に交わる二つの直線偏光の一方を透過し、他方を吸収又は反射しうるフィルムを用いうる。ここで、直線偏光の振動方向とは、直線偏光の電場の振動方向を表す。偏光子３１０の具体例を挙げると、ポリビニルアルコール、部分ホルマール化ポリビニルアルコール等のビニルアルコール系重合体のフィルムに、ヨウ素、二色性染料等の二色性物質による染色処理、延伸処理、架橋処理等の適切な処理を適切な順序及び方式で施したものが挙げられる。特に、ポリビニルアルコールを含む偏光子３１０が好ましい。また、偏光子３１０の厚さは、通常、５μｍ〜８０μｍである。
【００９１】
偏光板３００は、偏光子３１０に光学フィルム２００を貼り合わせることにより、製造できる。貼り合わせに際しては、必要に応じて接着剤を用いてもよい。
【００９２】
偏光板３００は、上述した偏光子３１０及び光学フィルム２００に組み合わせて、更に任意の層（図示せず。）を備えていてもよい。例えば、偏光板３００は、光学フィルム２００以外の任意の保護フィルム層（図示せず。）を、偏光子３１０の保護のために備えていてもよい。このような保護フィルム層は、通常、光学フィルム２００とは反対側の偏光子３１０の面に設けられる。さらに、任意の層としては、例えば、ハードコート層、低屈折率層、帯電防止層、インデックスマッチング層が挙げられる。
【００９３】
前記の偏光板は、例えば、有機ＥＬ表示装置（有機エレクトロルミネッセンス表示装置。）に適用できる。中でも、中型又は小型の有機ＥＬ表示装置、フレキシブルタイプの有機ＥＬ表示装置に用いて好適である。
【実施例】
【００９４】
以下、実施例を示して本発明について具体的に説明する。ただし、本発明は以下に示す実施例に限定されるものではなく、本発明の請求の範囲及びその均等の範囲を逸脱しない範囲において任意に変更して実施しうる。
以下の説明において、量を表す「％」及び「部」は、別に断らない限り重量基準である。また、以下に説明する操作は、別に断らない限り、常温常圧大気中において行った。【００９５】
以下の説明において、別に断らない限り、「ＤＣＰ」とは「トリシクロ［４．３．０．１２，５］デカ−３，７−ジエン」を示し、「ＴＣＤ」とは「テトラシクロ［４．４．０．１２，５．１７，１０］ドデカ−３−エン」を示し、「ＭＴＦ」とは「テトラシクロ［９．２．１．０２，１０．０３，８］テトラデカ−３，５，７，１２−テトラエン」を示す。【００９６】
［評価方法］
（樹脂のガラス転移温度Ｔｇの測定方法）
樹脂のガラス転移温度は、示差走査熱量計（ＤＳＣ）を用いて測定した。【００９７】
（ＵＶ透過率の測定方法）
波長３００ｎｍ〜３９０ｎｍにおける光学フィルムの光線透過率を、紫外可視近赤外分光光度計（日本分光社製「Ｖ−７２００」）を用いて測定した。【００９８】
（耐光性の評価方法）
光学フィルムの波長３９０ｎｍにおける吸光度Ａ０を、前記の紫外可視近赤外分光光度計を用いて測定した。
その後、光学フィルムの第二外側樹脂層側に、ＢＰ温度６３℃、湿度５０％ＲＨにおいて、照射強度７２Ｗ／ｍ２のキセノンランプから、光を４００時間にわたって照射する耐光試験を施した。次いで、光学フィルムの波長３９０ｎｍにおける耐光試験後の吸光度Ａ１を、前記の紫外可視近赤外分光光度計を用いて測定した。
耐光性試験前の吸光度Ａ０に対する耐光試験後の吸光度Ａ１の残存率を、下記の式によって測定した。
残存率（％）＝（Ａ１／Ａ０）×１００
得られた吸光度の値から、耐光性を下記の基準で判定した。
Ａ：吸光度残存率が５０％以上。
Ｂ：吸光度残存率が４０％以上５０％未満。
Ｃ：吸光度残存率が３０％以上４０％未満。
Ｄ：吸光度残存率が３０％未満。【００９９】
（ブリードアウトの評価方法）
光学フィルムの表面の赤外吸収スペクトル（ＩＲスペクトル）を測定した。紫外線吸収剤又は可視光吸収剤に由来するＩＲスペクトルが検出された場合は、ブリードアウトが発生していたと判断して、「不良」と判定した。また、紫外線吸収剤又は可視光吸収剤に由来するＩＲスペクトルが検出されなかった場合は、ブリードアウトは発生していなかったと判断して、「良」と判定した。【０１００】
（層間最大ΔＴｇ）
共押し出しによる光学フィルムの製造時に、光学フィルムの各層に含まれる樹脂のガラス転移温度Ｔｇの差が大きい場合、フィードブロック内で各層の樹脂が合流する合流部において、膜厚乱れを起こすことがある。安定して外観のきれいな光学フィルムを得るための指標として、各層に含まれる樹脂のガラス転移温度Ｔｇの差の絶対値の最大値（層間最大ΔＴｇ）を採用した。【０１０１】
［製造例１：樹脂Ｊ１（ＣＯＰ）の製造］
（開環重合）
窒素で置換した反応器に、ＤＣＰ、ＴＣＤ及びＭＴＦの混合物（ＤＣＰ／ＴＣＤ／ＭＴＦ＝５５／４０／５重量比）７部、並びに、シクロヘキサン１６００部を加えた。前記のＤＣＰ、ＴＣＤ及びＭＴＦの混合物の量は、重合に使用するモノマー全量に対して１重量％である。【０１０２】
さらに、反応器に、トリ−ｉ−ブチルアルミニウム０．５５部、イソブチルアルコール０．２１部、反応調整剤としてジイソプロピルエーテル０．８４部、及び、分子量調節剤として１−ヘキセン３．２４部を添加した。
ここに、濃度０．６５％の六塩化タングステンのシクロヘキサン溶液２４．１部を添加して、５５℃で１０分間攪拌した。【０１０３】
次いで、反応系を５５℃に保持しながら、ＤＣＰ、ＴＣＤ及びＭＴＦの混合物（ＤＣＰ／ＴＣＤ／ＭＴＦ＝５５／４０／５重量比）６９３部と、濃度０．６５％の六塩化タングステンのシクロヘキサン溶液４８．９部とを、それぞれ系内に１５０分かけて連続的に滴下した。【０１０４】
その後、３０分間反応を継続し、重合を終了した。これにより、シクロヘキサン中に開環重合体を含む開環重合反応液を得た。重合終了後、ガスクロマトグラフィーにより測定したモノマーの重合転化率は、重合終了時で１００％であった。【０１０５】
（水素添加）
得られた開環重合反応液を耐圧性の水素添加反応器に移送した。この反応器に、ケイソウ土担持ニッケル触媒（日揮化学社製「Ｔ８４００ＲＬ」、ニッケル担持率５７％）１．４部、及び、シクロヘキサン１６７部を加え、１８０℃、水素圧４．６ＭＰａで６時間、水素添加反応させた。この水素添加反応により、開環重合体の水素添加物を含む反応溶液を得た。この反応溶液から、ラジオライト＃５００を濾過床として、圧力０．２５ＭＰａで加圧濾過（石川島播磨重工社製、製品名「フンダバックフィルター」）によって水素添加触媒を除去し、無色透明な溶液を得た。【０１０６】
次いで、前記水素添加物１００部あたり０．５部の酸化防止剤（ペンタエリスリトールテトラキス［３−（３，５−ジ−ｔ−ブチル−４−ヒドロキシフェニル）プロピオネート］、チバ・スペシャルティ・ケミカルズ社製「イルガノックス１０１０」）を、得られた溶液に添加して、溶解させた。次いで、この溶液を、フィルター（キュノーフィルター社製「ゼータープラスフィルター３０Ｈ」、孔径０．５μｍ〜１μｍ）にて順次濾過し、さらに別の金属ファイバー製フィルター（ニチダイ社製、孔径０．４μｍ）にて濾過して、溶液から微小な固形分を除去した。開環重合体の水素添加物の水素添加率は、９９．９％であった。【０１０７】
次いで、上記の濾過により得られた溶液を、円筒型濃縮乾燥器（日立製作所社製）を用いて、温度２７０℃、圧力１ｋＰａ以下で処理することにより、溶液から、溶媒であるシクロヘキサン及びその他の揮発成分を除去した。そして、濃縮機に直結したダイから、溶液に含まれていた固形分を溶融状態でストランド状に押出し、冷却して、開環重合体の水素添加物を含む樹脂Ｊ１のペレットを得た。ペレットに含まれる開環重合体の水素添加物の重量平均分子量（Ｍｗ）は３８，０００、分子量分布（Ｍｗ／Ｍｎ）は２．５、ガラス転移温度Ｔｇは１２６℃であった。【０１０８】
［実施例１］
乾燥させた樹脂Ｊ１を９３部、ベンゾトリアゾール系の紫外線吸収剤（ＡＤＥＫＡ社製「ＬＡ−３１」；波長３２０ｎｍ〜４１０ｎｍにおける最大の極大吸収波長は３５０ｎｍ）を５部、及び、インドール系の可視光吸収剤（オリエント化学社製「ＵＡ−３９１１」；波長３２０ｎｍ〜４１０ｎｍにおける最大の極大吸収波長は３９２ｎｍ）を２部、二軸押出機を用いて混合して、樹脂Ｊ２を得た。樹脂Ｊ２のガラス転移温度Ｔｇは、１１６℃であった。
ギアポンプ及びフィルタを備えた単軸押出機を用意した。この単軸押出機に、樹脂Ｊ２を投入した。投入された樹脂Ｊ２は、溶融し、ギアポンプ及びフィルタをこの順に通って、Ｔダイに接続されたフィードブロックに供給された。【０１０９】
また、ギアポンプ及びフィルタを備えた別の単軸押出機を用意した。この単軸押出機に、乾燥させた樹脂Ｊ１を投入した。投入された樹脂Ｊ１は、溶融し、ギアポンプ及びフィルタをこの順に通って、前記のＴダイに接続されたフィードブロックに供給された。【０１１０】
樹脂Ｊ１及び樹脂Ｊ２は、フィードブロック内で合流し、各樹脂の層を形成した。その後、これらの樹脂Ｊ１及び樹脂Ｊ２はＴダイから押し出されて、「樹脂Ｊ１からなる第一外側樹脂層（厚み３μｍ）／樹脂Ｊ２からなる中間樹脂層（厚み１０μｍ）／樹脂Ｊ１からなる第二外側樹脂層（厚み３μｍ）」の層構成を有する光学フィルムが得られた。得られた光学フィルムを、上述した方法で評価した。【０１１１】
［実施例２］
乾燥させた樹脂Ｊ１を９３部、トリアジン系の紫外線吸収剤（ＡＤＥＫＡ社製「ＬＡ−Ｆ７０」；波長３２０ｎｍ〜４１０ｎｍにおける最大の極大吸収波長は３５７ｎｍ）を４部、及び、インドール系の可視光吸収剤（オリエント化学社製「ＵＡ−３９１１」；波長３２０ｎｍ〜４１０ｎｍにおける最大の極大吸収波長は３９２ｎｍ）を３部、二軸押出機を用いて混合して、樹脂Ｊ３を得た。樹脂Ｊ３のガラス転移温度Ｔｇは、１１５℃であった。【０１１２】
こうして得られた樹脂Ｊ３を、樹脂Ｊ２の代わりに用いたこと以外は、実施例１と同じ操作を行って、「樹脂Ｊ１からなる第一外側樹脂層（厚み３μｍ）／樹脂Ｊ３からなる中間樹脂層（厚み１０μｍ）／樹脂Ｊ１からなる第二外側樹脂層（厚み３μｍ）」の層構成を有する光学フィルムが得られた。得られた光学フィルムを、上述した方法で評価した。【０１１３】
［実施例３］
乾燥させた樹脂Ｊ１を９７部、及び、インドール系の可視光吸収剤（オリエント化学社製「ＵＡ−３９１１」；波長３２０ｎｍ〜４１０ｎｍにおける最大の極大吸収波長は３９２ｎｍ）を３部、二軸押出機を用いて混合して、樹脂Ｊ４を得た。樹脂Ｊ４のガラス転移温度Ｔｇは、１２０℃であった。
ギアポンプ及びフィルタを備えた単軸押出機を用意した。この単軸押出機に、樹脂Ｊ４を投入した。投入された樹脂Ｊ４は、溶融し、ギアポンプ及びフィルタをこの順に通って、前記のＴダイに接続されたフィードブロックに供給された。【０１１４】
また、乾燥させた樹脂Ｊ１を９５部、及び、トリアジン系の紫外線吸収剤（ＡＤＥＫＡ社製「ＬＡ−Ｆ７０」；波長３２０ｎｍ〜４１０ｎｍにおける最大の極大吸収波長は３５７ｎｍ）を５部、二軸押出機を用いて混合して、樹脂Ｊ５を得た。樹脂Ｊ５のガラス転移温度Ｔｇは、１２０℃であった。
ギアポンプ及びフィルタを備えた別の単軸押出機を用意した。この単軸押出機に、樹脂Ｊ５を投入した。投入された樹脂Ｊ５は、溶融し、ギアポンプ及びフィルタをこの順に通って、Ｔダイに接続されたフィードブロックに供給された。【０１１５】
さらに、ギアポンプ及びフィルタを備えた更に別の単軸押出機を用意した。この単軸押出機に、乾燥させた樹脂Ｊ１を投入した。投入された樹脂Ｊ１は、溶融し、ギアポンプ及びフィルタをこの順に通って、前記のＴダイに接続されたフィードブロックに供給された。【０１１６】
樹脂Ｊ１、樹脂Ｊ４及び樹脂Ｊ５は、フィードブロック内で合流し、各樹脂の層を形成した。その後、これらの樹脂Ｊ１、樹脂Ｊ４及び樹脂Ｊ５はＴダイから押し出されて、「樹脂Ｊ１からなる第一外側樹脂層（厚み３μｍ）／樹脂Ｊ４からなる第一中間樹脂層（厚み１０μｍ）／樹脂Ｊ５からなる第二中間樹脂層（厚み８μｍ）／樹脂Ｊ１からなる第二外側樹脂層（厚み３μｍ）」の層構成を有する光学フィルムが得られた。得られた光学フィルムを、上述した方法で評価した。【０１１７】
［実施例４］
実施例３で製造した光学フィルムの表と裏を反対にして、上述した方法で評価した。よって、実施例４で評価対象となった光学フィルムは、「樹脂Ｊ１からなる第一外側樹脂層（厚み３μｍ）／樹脂Ｊ５からなる第二中間樹脂層（厚み８μｍ）／樹脂Ｊ４からなる第一中間樹脂層（厚み１０μｍ）／樹脂Ｊ１からなる第二外側樹脂層（厚み３μｍ）」の層構成を有する光学フィルムであった。【０１１８】
［実施例５］
アクリル樹脂（旭化成社製「デルペット８０ＮＨ」；ガラス転移温度１００℃）を樹脂Ｊ６として用意した。
乾燥させた樹脂Ｊ６を９３部、トリアジン系の紫外線吸収剤（ＡＤＥＫＡ社製「ＬＡ−Ｆ７０」；波長３２０ｎｍ〜４１０ｎｍにおける最大の極大吸収波長は３５７ｎｍ）を４部、及び、インドール系の可視光吸収剤（オリエント化学社製「ＵＡ−３９１１」；波長３２０ｎｍ〜４１０ｎｍにおける最大の極大吸収波長は３９２ｎｍ）を３部、二軸押出機を用いて混合して、樹脂Ｊ７を得た。樹脂Ｊ７のガラス転移温度Ｔｇは、８９℃であった。
ギアポンプ及びフィルタを備えた単軸押出機を用意した。この単軸押出機に、樹脂Ｊ７を投入した。投入された樹脂Ｊ７は、溶融し、ギアポンプ及びフィルタをこの順に通って、Ｔダイに接続されたフィードブロックに供給された。【０１１９】
また、ギアポンプ及びフィルタを備えた別の単軸押出機を用意した。この単軸押出機に、乾燥させた樹脂Ｊ６を投入した。投入された樹脂Ｊ６は、溶融し、ギアポンプ及びフィルタをこの順に通って、前記のＴダイに接続されたフィードブロックに供給された。【０１２０】
樹脂Ｊ６及び樹脂Ｊ７は、フィードブロック内で合流し、各樹脂の層を形成した。その後、これらの樹脂Ｊ６及び樹脂Ｊ７はＴダイから押し出されて、「樹脂Ｊ６からなる第一外側樹脂層（厚み３μｍ）／樹脂Ｊ７からなる中間樹脂層（厚み１０μｍ）／樹脂Ｊ６からなる第二外側樹脂層（厚み３μｍ）」の層構成を有する光学フィルムが得られた。得られた光学フィルムを、上述した方法で評価した。【０１２１】
［比較例１］
ギアポンプ及びフィルタを備えた単軸押出機を用意した。この単軸押出機に、実施例１で製造した樹脂Ｊ２を投入した。投入された樹脂Ｊ２は、溶融し、ギアポンプ及びフィルタをこの順に通って、Ｔダイに供給された。その後、樹脂Ｊ２はＴダイから押し出されて、「樹脂Ｊ２からなる中間樹脂層（厚み１０μｍ）」のみを備える光学フィルムを得た。得られた光学フィルムを、上述した方法で評価した。【０１２２】
［比較例２］
単軸押出機を用いたフィードブロックに対する樹脂Ｊ１の供給を行わなかった。また、所望の厚みの光学フィルムが得られるように、Ｔダイからの押出条件を調製した。以上の事項以外は、実施例３と同じ操作を行って、「樹脂Ｊ４からなる第一中間樹脂層（厚み１０μｍ）／樹脂Ｊ５からなる第二中間樹脂層（厚み１０μｍ）」の層構成を有する光学フィルムを得た。得られた光学フィルムを、上述した方法で評価した。【０１２３】
［比較例３］
乾燥させた樹脂Ｊ１を９０部、及び、インドール系の可視光吸収剤（オリエント化学社製「ＵＡ−３９１１」；波長３２０ｎｍ〜４１０ｎｍにおける最大の極大吸収波長は３９２ｎｍ）を１０部、二軸押出機を用いて混合して、樹脂Ｊ８を得た。樹脂Ｊ８のガラス転移温度Ｔｇは、１０６℃であった。
この樹脂Ｊ８を樹脂Ｊ２の代わりに用いたこと以外は、実施例１と同じ操作を行って、「樹脂Ｊ１からなる第一外側樹脂層（厚み３μｍ）／樹脂Ｊ８からなる中間樹脂層（厚み１０μｍ）／樹脂Ｊ１からなる第二外側樹脂層（厚み３μｍ）」の層構成を有する光学フィルムを得た。得られた光学フィルムを、上述した方法で評価した。【０１２４】
［比較例４］
実施例３で製造した樹脂Ｊ５を樹脂Ｊ２の代わりに用いたこと以外は、実施例１と同じ操作を行って、「樹脂Ｊ１からなる第一外側樹脂層（厚み３μｍ）／樹脂Ｊ５からなる中間樹脂層（厚み１０μｍ）／樹脂Ｊ１からなる第二外側樹脂層（厚み３μｍ）」の層構成を有する光学フィルムを得た。得られた光学フィルムを、上述した方法で評価した。【０１２５】
［結果］
前記の実施例及び比較例の結果を、下記の表１及び表２に示す。下記表において、略称の意味は、以下の通りである。
ＣＯＰ：脂環式構造含有重合体。
ＵＶＡ：紫外線吸収剤。
ＶＬＡ：可視光吸収剤。【０１２６】
【表１】
2020045191.tif 000003
【０１２７】
【表２】
2020045191.tif 000004
【符号の説明】
【０１２８】
１００、２００  光学フィルム
１１０  第一外側樹脂層
１２０、２２０  中間樹脂層
１３０  第二外側樹脂層
２２１  第一中間樹脂層
２２２  第二中間重視槽
３００  偏光板
３１０  偏光子
【図１】
2020045191.tif 000005
【図２】
2020045191.tif 000006
【図３】
2020045191.tif 000007
【国際調査報告】
2020045191.tif 000008
2020045191.tif 000009
2020045191.tif 000010
2020045191.tif 000011